Brevet FR2531445A1 — publié le 19840210

COMPOSITION POUR LA PROTECTION DES PAROIS EXTERIEURES D'UN BATIMENT, PROCEDES DE PREPARATION DE CETTE COMPOSITION ET PROCEDE DE TRAITEMENT CORRESPONDANT. La présente invention concerne une composition destinée à être appliquée sur ou dans les parois extérieures d'un bâtiment en vue de protéger par exemple les pierres de tail- le, les pierres meulières, les enduits de ciment, les agglo mérés d'amiante ciment qui les constituent, en bref tous matériaux de construction et notamment ceux contenant du carbonate de calcium contre l'agression des agents atmosphé- riques. On sait en effet que la plupart des matériaux utilisés dans la construction de façades de batimenés et, par suite, destinés à être exposés aux intempéries, sont généralement de nature poreuse, c'est-à-dire qu'ils peuvent absorber de l'eau, que ce soit de l'eau de ruissellement ou de capillarité provenant de l'humidité ambiante, cette action de l'eau se combinant à celle du gaz- carbonique contenu dans l'atmosphère pour donner naissance à de l'acide carbonique qui ronge et dégrade les pierres.Dans le cas particulier de matériaux à base de calcaire, l'eau d'infil- tration a pour effet de dissoudre les carbonates et de détruire ainsi peu à peu les pierres, ce qui,bien entendu, peut être particulièrement genant s'agissant des matériaux d'un monument remarquable par son intéret archéologiques historique ou esthétique. A cette dégradation purement chimique des matériaux de construction s'ajoute un effet physique résultant de l'infiltration d'eau dans les matériaux, laquelle peut occasionner des dommages tels que des éclatements et fissurations dûs au gel et au dégel, ainsi qu'à de fortes variations de température. La société déposante a été amenée, dans sa demande de brevet français n 80-04790, à proposer une méthode de traitement consistant a appliquer, contre les parois extérieures d'un batiment,ùne composition ayant la particu laxité de renfermer des"métallo-protéined'dont les amino acides constitutifs sont issus desseléroprotéines, notam- ment de la kératine.Ces métallo-protéines, qui ont la propriété de catalyser la réaction sont estimées faciliter et activer la dissolution des bicarbonates et orienter, lors de la formation des calcaires, la cristallisation vers l'aragonite qui est une forme métastable du calcaire, les dépits calcaires s'effectuant plus habituellement sous forme de calcite. Elles sont préparées notamment par le procédé qui est décrit dans la demande de brevet français n 2 475 961 au nom de la société déposante. Ce procédé permet en particulier de préparer, à partir de fibres kératiniques, des "kératinates de zinc" qui présentent une action particulièrement efficace. Il est bien connu, en effet, que certains sels de zinc, comme le sulfate de zinc ou le lithopone (qui est un mélange de sulfate de barium et de sulfate de zinc), jouent un rôle très important dans le traitement de surface des pierres. Un inconvénient de l'emploi de ces métallo-protéines est que, pour les préparer, on part de fibres kératiniques, de préférence de fibres de laine de mouton brute ou de scléro-protéines kératiniques (cornes, ongles, sa bots...), substances qu'il n'est pas toujours commode de manipuler à l'échelle industrielle. La société déposante s'est aperçu alors qu'elle pouvait, avec des avantages non négligeables, remplacer ces métallo-protéines par des substances disponibles sur le marché, aisément salifiables par les cations métalLiques souhaités. En effet, selon la présente invention, on remplace les "métallo-protéines" par des polypeptidates métalliques que l'on peut fabriquer très aisément soit à partir de produits comme la caséine et la gélatine naturelle, soit à partir de polypeptides industriels ayant des teneurs constantes en tels ou tels amino-acides et des poids moleculaires bien définis ces polypeptides industriels étant par exemple des hydrolysats de protéines que l'on trouve couramment dans le commerce. On pourra ainsi associer des polypeptides de différentes origines suivant les besoins particuliers. Le tableau suivant, mentionné dans l'encyclopédie Kirk Othmer, donne la composition comparée et bien connue des acides aminés trouvés dans la kératine, la caséine entière et la gélatine. TABLEAU COMPARAISON ENTRE LES COMPOSITIONS EN % EN AMINO-ACIDES, DE LA LAINE DE MERINOS (KERATINE), DE ET DE LA GELATINE. Type de chaine et KERATINE GASEINE GELATINE Amino-acide. Chaine hydrocarbonée GLYCINE 8,8 2,0 27,5 ALANINE 5,5 3,2 11,0 VALINE 5,6 7,2 2,6 LEURINE et ISO- 10,7 15,3 5,1 PHENYLALANINE 2,8 5 > 0 2,2 Hydroxy SERINE 11,5 6,3 4,2 THREONINE 7,0 4,9 2,2 TYROSINE 4,0 6,3 0,3 Acides ASPARTIQUE 6,2 7,1 6,7 GLUTAMIQUE 12,2 22,4 11,4 Basiques LYSINE et HYDROXY- 2,6 8,2 2 5,5 ARGININE 7,1 4,1 ! 8,8 HISTIDINE 0,8 3,1 0,8 Sulfurés CYSTINE 6,3 0,34 0,0 METHIONINE 0,5 2,8 0,9 Hétérocycliques PROLINE et HYDROXY- 7,5 10,6 30,5 TRYPTOPHANE | 0,9 1,2 0,0 Ce tableau montre que les caséines et gélatines sont des produits homologues des kératines, et l'on a observé que les polypeptidates, notamment ceux à base de caséine et/ou de gélatine, ainsi que les hydrolysats de pro tétines et les produits homologues, catalysent la réaction et jouent dans la protection des pierres,unrôle aussi avantageux que les kératinates ou métallo-protéines, leur intérêt par rapport à ces dernières venant de la préparation qui est rapide, sûre,peu onéreuse,avec des rendements très constants. On peut ainsi préparer très aisément des sels utilisables dans le traitement de surface des pierreseet en particulier, des sels de zinc,d'aluminium, d'étain,de chrome,et d'une façon générale, tous les sels solubles dans les alcalis, en pH voisin de 12. La présente invention a donc pour objet une composition de traitement destinée à être appliquée sur ou dans les parois extérieures d'un bâtiment et, notamment, sur ou dans des parois constituées de matériaux contenant du calcaire caractérisée par le fait qu'elle renferme, en solution aqueusealcaline, au moins une substance active choisie dans le groupe constitué par les caséines, les gélatines, les hydrolysats et ou protéolysats de protéines et/ou polypeptides, le collagène, les lyophilisats de collagène, les lipoanino-acides résultant de l'acylation des acides aminés issus du collagène et/ou de la kératine, ces substances étant présentes sous forme de sels solubles dans les alcalis, la composition contenant, en outre, un agent de rétention polymérisable à l'air et à la température ordinaire, destiné à maintenir la (ou les) substance(s) précitée(s) dans la couche superficielle de la paroi du bttiment où on les a fait pénétrer. On désignera également par "polypeptides" les substances énumérées ci-dessus avant qu'elles ne soient mises sous forme de leurs sels solubles dans les alcalis. Les caséines sont choisies parmi les caséines &alpha;, ss et # et la caséine lactique industrielle ; les gélatines sont des hydrolysats partiels ou totaux de collagène d'osséine ou d'élastine ; parmi les substances à base de collagène, on citera le collagène natif, comme, par exemple, celui qui est vendu par la Société Commerciale LAMRERT- RIVIERE sous l'appellation "COLLAPUR" ;; parmi les hydrolysats de protéines, on citera les hydrolysats de kératine, comme, par exemple, l'4hydrolysat de kératine H"vendu par la Société i iBERT-RIVIERE, les hydrolysats de collagène, comme7 par exemple, l'hydrolysat de collagène purifié vendu sous la dénomination "HYDROCOLL" par la Société LMMBERT-RIVIERE, les hydrolysats d'élastine, comme le produit vendu sous la dénomination "ELASTIN" par la Société LAMBERT-RIVIERE et les hydrolysats de protéines complexes comme, par exemple, le produit vendu sous la dénomination "BOVINAL 30" par la Société LAMBERT-RIVIERE ; parmi les lipaamino-acides résultant de l'acylation des acides aminés issus du collagène et/ou de la kératine, on citera les produits suivants - les mélanges de lipoaminoacides résultant de l'acylation respectivement par l'acide caprylique et undécyléni- que de tous les acides aminés issus de l'hydrolyse totale du collagène et pouvant être représentés par les formules (Lipacide C 8 Co de "RHONE-POULENC") (Lipacide UCo de "RHONE-POULENC") - les sels mixtes de sodium et de triethanolamine des lipoaminoacides obtenus par combinaison de l'acide undécylénique avec les acides aminés issus de l'hydrolyse totale du collagène. Na CH2 - CH(CH2)8 - CO - NH - CH (-CH220H)3 I R (Lipoprotéol UCo de "RHONE-POULENC") - les ................. sels mixtes de sodium et de triéthanolamine des lipoaminoacides obtenus par combinaison de l'acide laurique avec les acides aminés issus de l'hydrolyse totale du collagène CH (CH23 = CO CH3 (CH2)l0 - 10 - Nu - Pi R COO Na (Lipoprotéol LCo de "RHONE-POULENC") - un mélange de lipoaminoacides résultant de 19acy- lation par l'acide caprylique de tous les acides aminés issus de la kératine (Lipacide C8K) - les ......... sels de triéthanolamine de lipoaminoacides obtenus par combinaison de l'acide laurique avec les acides aminés issus de l'hydrolyse totale de la kératine: (Lipoprotéol LK) Suivant une caractéristique intéressante de l'inven- tion, la composition de traitement des pierres peut contenir des hydrolysats de protéines destinés à enrichir sa teneur en certains aminoacides, et notamment, en ceux à caractère basique ou hydroxy. Les substances actives ( désignées éga- ......... lement par le terme polypeptidates) qui sont utilisées selon la présente invention, sont solubles dans les alcalis ; ce sont notamment les polypeptidates de zinc, d'aluminium, d'étain et de chrome. Le pH de la composition,selon l'invention, est compris entre 8 et 12, et de préférence entre 9 et 10. Les polypeptidates selon la présente invention peuvent être préparés à part, par la méthode classique dite de double décomposition ou bien in situ dans la composition de traitement elle-même. Conformément à ce premier mode de réalisation, on prépare,d'une part,une solution aqueuse d'un (ou des) polypeptidates) à partir du (ou des) polypeptides(s) de départ, d'autre part, une solution aqueuse d'un sel du métal considéré, et on mélange les deux solutions en proportions calculées suivant le résultat recherché. Il se forme alors un précipité de polypeptidate(s) métallique(s) insoluble(s) à pH neutre, ce précipité pouvant être obtenu à froid ou à chaud selon la finesse de grains souhaitée. Le produit est filtré, lavé, broyé, séché et tamisé. On obvient une poudre de blanc à marron, constituant les polypeptidates recherchés. Cette poudre est Spontanément dispersible et soluble dans le milieu fortement alcalin des siliconates, par exemple. Conformément à ce second mode de réalisation, on forme le (ou les) polypeptidate(s) in situ dans la composition en dissolvant dans l'agent de rétention (siliconate de potassium ou de sodium concentré), d'une part, le (ou les) polypeptide(s) choisi(s), et, d'autre part,un oxyde ou un sel du cation considéré, et notamment un carbonate. La composition de traitement sous forme de solution aqueuse peut étre appliquée par tous moyens appropriés sur les façades ou parois extérieures des bâtiments, par exemple à la brosse ou par aspersion. La composition selon l'invention est alors appliquée à refus sur la paroi à protéger, c'est-à-dire que lton badigeonne la paroi avec la composition de traitement jusqu'au moment où la paroi est entièrement imbibée de solution et où il n'est donc plus possible de faire pénétrer davantage la solution à l'intérieur de la paroi. Un tel badigeonnage permet d'imprégner la paroi à protéger sur une épaisseur variable selon les matériaux de construction et qui est, en règle générales comprise entre 1 mm et 2 cm.En général, un tel badigeonnage s'effet tue en mettant en oeuvre de 0,-2 à 0,5 kg de composition par m2 de surface à traiter. La teneur en polypeptidates de la composition selon l'invention est avantageusement comprise entre 0,001 % et 5 % et est, de préférence, comprise entre 0,10 % et 2,00 %, ces poircentages étant exprimés en poids par rapport au poids total de la composition.Si Les polypeptidates sont utilisés en une quantité inférieure à la valeur inférieure de la fourchette ci-dessus indiquée, ils ne peuvent plus alors remplir convenablement leur activité catalytique ; Si, par contre, ils sont utilisés en une quantité supérieure à la valeur supérieure de la gamme sus-indiquée, ils exerceront certes l'activité catalytique désirée mais l'accroissement de la quantité de polypeptidates dans la composition ne se traduira pas par une amélioration du résultat obtenu. Dans la composition de traitement selon l'invention, la présence de l'agent de rétention est indispensable: en effet, en son absence, les polypeptidates ne pourraient pas être maintenus à l'intérieur de la couche superficielle des matériaux, exposée aux intempéries, et l'eau dtinfiltra- tion entrainerait les polypeptidates à l'extérieur des matériaux traités, si bien qu'un tel traitement ne pourrait avoir tout au plus qu'une action limite dans le temps. L'agent de rétention selon l'invention est de nature hydrophobe. I1 est polymérisable à l'air et à la température ordinaire de façon, à pouvoir pénétrer à l'intérieur des pores de la pierre et ensuite polymériser in situ. En outre, il est nécessaire qutune fois la polymérisation achevée, l'agent de rétention forme une protection perméable à l'air et, en particulier, au gaz carbonique intervenant dans la réaction catalysée par les polypeptidates.L'agent de rétention cidessus défini peut être choisi dans le groupe constitué par les siliconates de potassium ou de sodium, les silicates de sodium, de potassium, d'aluminium ou de zinc, les fluoborates, les drésinates, les acrylates, les alginates, les déri vés cellulosiques, les copolymères de vinylpyrrolidone et les mélanges de ces substances On préfère utiliser le méthyl-siliconate de potassium La teneur en agent de rétention de la composition selon l'invention est avantageusement comprise entre 5 et 50 % et est, de préférence, de lo % (ces pourcentages étant exprimés en poids par rapport au poids total de la composition. La composition de traitement selon l'invention contient avantageusement un agent destiné à faciliter la pénétration de la composition dans les pierres en une quantité comprise en 0,5 et 15 % en poids par rapport au poids total de la composition. Ces additifs seront choisis notamment parmi les produits suivants 1) Classe des alcools polyhydriques : éthylène-glycol, propylene-glycol, butanes diols (1,3 / 1,2 1,4 et 2,3),hexane diols (1,6 / 2,5),hexylèneglycol 2) Classe des glycols - éthers : mono- ou i1i-(méthyl, éthyl ou butyl )éthers de l'éthylèneglycol, du propylèneglycol et du butylèneglycol; diéthylèneglycol, triethylène- glycol, tétraéthylèneglycol, dipropylèneglycol, tripropylèneglycol, polyéthylèneglycols, polypropylèneglycols (par exemple,ceux vendus par la société WYANDOTTE sous la dénomination "PLURACOL'; polyépichior hydrines (par exemple, celles solubles dans l'eau qui sont vendues par la société WYANDOTTE sous la dénomination "PLURONIC'). 3) Tensio-actifs non-ioniques Type : Nonylphénoxypoly(éthylèneoxy) éthanol (par exemple ceux de la série des"AN'1AR0X CO" de la Société G.A.F.) Type : Polyéthers aliphatiques modifiés (par exemple ceux de la série des"ANTAROX BL ou LF" de la Société C.A. F.) Type : Alkylphénols oxyéthlénés modifiés. 4) Tensio-actifs amphotères Type : Dérivés carboxyles d'imidazoline 5) Tensio-actifs anioniques Type 4 Esters organiques phosphatés Type : Sels de sulfate de nonylphénolsoxyéthylénés Type : Sels de sulfate ou d'éthersulfates aliphatiques 6) Tensio-actifs cationiques : Type : Dérivés d'ammonium quaternaires. La composition de traitement selon l'inven tion est destinée à être appliquée sur les parois extérieu- res d'un bâtiment et elle est, en conséquence, soumises aux conditions climatiques ambiantes Pour que les polypeptida- tes de la composition de traitement selon l'invention puis- sent exercer leur activité catalytique mEme à de faibles températures et pour abaisser également le point de congéla- tion de la composition, on préfère y incorporer un agent antigel compatible avec l'agent de rétention polymérisable et ayant une action stabilisante sur la composition.Comme agent antigel utilisable dans la composition de traitement selon l'invention, on peut notamment citer le monoéthyléther de l'éthylène-glycol ou le dipropylène glycol. La teneur en agent antigel de la composition de traitement est comprise entre 0,25 et 12 % et est, de préférence, d'environ 1 à 5 % en poids par rapport au poids total de la composition La présente invention a également pour objet un procédé de traitement, à des fins de protection, des parois extérieures d'un bâtiment et notamment de parois constituées de matériaux contenant du calcaire, caractérisé par le fait que l'on enduit les parois extérieures du bâtiment à proté- ger par la composition de traitement ci-dessus définie, ladite composition étant appliquée sur les parois extérieures par tous moyens appropriés, tels que l'aspersion, les pulvérisations en surface, l'application à la brosse ou au pinceau, l'iniection sous pression mécanique, les infiltra- tions par gravité, les remontées par capillarité, etc... et étant utilisée à raison de 0,2 à 0,5 kg par m de surface à traiter. Pour mieux faire comprendre l'objet de la présente invention, on va décrire ci-après, à titre purement illua- tratif et non limitatif, plusieurs exemples de réalisation de la composition de traitement selon l'invention. A. EXEMPLES SUIVANT LESQUELS LES POLYPEPTIDATES SONT PREPA RES A PART. a) PREPARATION DES POLYPEPTIDATES. On prépare une solution de caséinate/gélatinate de sodium en mélangeant lOg de gélatine technique et Sg de caséine lactique et en dissolvant ce mélange dans de l'eau en présence de soude à 10 %, sans toutefois dépasser une valeur de pH de 8,5 environ (virage de la phénolphtaléine). On prépare par ailleurs une solution aqueuse de sulfate de zinc (ZnSO4, 1H2O), à 150g par litre. @@ @@@@@ @@@uite 100 @m2 de l@ @@l@@@ On verse ensuite 100 cm de la solution de sulfa- te de zinc dans la solution de caséinate/gélatinate de sodium que l'on a portée à 45 C. On obtient un précipité blanc-crèmes de caséinate/ gélatinate de zinc, qui est filtré et séché. On recueille ainsi 25g environ de caséinate/gélatinate de zinc. On peut accéder de la même façon au sel soluble de la caséine et de la gélatine ................. . en utili sant du carbonate de sodium, de la potasse, du carbonate de. potassium ou une base organique comme l'isopropylamine ou la diéthanolamine. On a préparé, selon le même principe, un caséina- te de chrome en partant d'un sel soluble de la caséine lactique et du sulfate de chrome ou du chlorure chromique, un gélatinate d'aluminium en partant d'un sel soluble de géla- tine technique et de sulfate d'aluminium, et un gélatinate d'étain en partant d'un sel soluble de gélatine technique et du chlorure stanneux. b) PREPARATION DE LA COMPOSITION DE TRAITEMENT. On prépare les compositions suivantes, protes à l'emploi, dans lesquelles les teneurs sont exprimées en 70 en poids. EXEMPLE 1 - Caséinate/gélatinate (50/50) de zinc . . . . . 0,05 - Méthylsiliconate de potassium(en solution aqueuse à 50 %)vendu par la société "RHONE- POULENC" (agent de rétention polymérisable). . 5,0Q - Ether monoéthylique de l'éthylèneglycol (agent antigel, abaisseur de tension super fi- cielle). . . . . . . . . . . . . . . . . . . . 10,00 - Eau désionisée . . . . . . . . . . . . . . . . 84,95 EXEMPLE 2 - Caséinate d'étain . * . . . . . . . . . . . . 0,50 - Méthylsiliconate de sodium(en solution aqueuse à 30 %) . . . . . . . . . . . . . . 8,50 - Chlorure de dialkyl-diméthylammonium en solution aqueuse -(à 50 %) (avec alkyl = chaîne laurique, palmitique ou stéarique) Produit commercialisé par la Société CECA sous la dési gnation NORAMIUM 50. . . . . . . . . . . . . 0,50 - Eau désionisée . . . . . . . . . . . . . . .. 90,50 EXEMPLE 3 - Gélatinate d'aluminium............................. 1,50 - Acrylate de sodium (en solution aqueuse à 15%).... 10,00 - Dispersion de copolymère acrylique (en solution aqueuse à 45%)..................................... 10,00 Monométhyléther de diéthylèneglycol................ 10,00 - Lauryléthersulfate de sodium (en solution aqueuse à 30%)............................................... 3,50 - Eau désionisée..................................... 65,00 EXEMPLE 4 - Produit vendu par la Société LIB sous l'appellation "Complexe Acides Aminés Naturels" et transformé en sel mixte de zinc et de chrome 0,025 - Caséinate d'étain................................... 0,075 - Méthylsiliconate de sodium (en solution aqueuse à 30%) 7,50 - Drésinate de zinc................................... 2,40 - Eau complexée à 2% d'EDTA 4Na....................... 90,00 EXEMPLE 5 - Produit vendu par la SOCIETE COMMERCIALE LAMBERT RIVIERE sous la dénomination "Hydrolysat de kéra tine H", et mis sous forme de son sel de zinc 0,10 - Produit vendu par la SOCIETE RHONE-POULENC sous la dénomination "Lipacide C8K" et mis sous forme de son sel d'aluminium 0,10 - Méthylsiliconate de potassium (en solution aqueuse à 30%)................................................ 11,00 - Drésinate de zinc................................... 0,80 - Eau désionisée...................................... 88,00 B. EXEMPLES SUIVANT LESQUELS LES POLYPEPTIDATES DE LA COMPOSI- TION SONT PREPARES IN ?ITu. EXEMPLE 6 Dans un litre de méthylsiliconate de potassium en solution aqueuse à 50%, on dissout 20g de gélatine techni- que et on ajoute 5g d'oxyde de zinc. Lorsque l'on arrive à dissolution complètes on peut considérer que l'on a obtenu un gélatinate de zinc à environ 2% en poids. EXEMPLE 7 Dans un litre de méthylsiliconate de potassium en solution aqueuse à 50%, on dissout 50g de caséine lactique industrielle et on ajoute 25g de carbonate de zinc. Lorsque l'on arrive à dissolution complète, on peut conside,rerque l'on a obtenu un caséinate de zinc dans le méthylsiliconate de potassium Les compositions de traitement ci-dessus spécifiées sont destinées à être appliquées "à refus", par exemple, à la brosse, sur des matériaux de construction tels que des pierres de taille calcaires des enduits ou des agglomérés de ci ment par exemple. On observe que l'utilisation desdites compositions de traitement sur une façade venant de subir une 'opération de ra- valement permet de lui conserver plus longtemps son aspect de neuf. Qu observe également que l'enduction de façades d'immeubles neufs avec la composition de traitement selon l'invention leur confère une meilleure résistance à l'érosion dûe aux agents atmosphériques. Les façades se dégradent moins rapidement et les opérations de ravalement peuvent entre sinon supprimées, du moins considérablement espacées par rapport aux façades du même type qui n'auraient pas été traitées. Il est bien entendu que les modes de réalisation ci- dessus décrits ne sont aucunement limitatifs et pourront' don- ner lieu à toutes modifications désirables, sans sortir pour cela du cadre de l'invention. REVENDICATIONS 1. Composition de traitement destinée à entre appliquée sur ou dans les parois extérieures d'un bâtiment, et, notamment, sur ou dans des parois constituées de matériaux contenant du calcaire, caractérisée par le fait qu'elle renferme,en solutionaqueusealcaline,au moins une substance active choisie dans le groupe constitué par les caséines, les géla- tines, les hydrolysats et/ou protéolysats de protéines et/ou de polypeptides, le collagène, les lyophilisats de collagène, les lipoaminoacides résultant de l'acylation des acides aminés issus du collagène et/ou de la kératine, ces substances étant présentes sous forme de sels solubles dans les alcalis, la composition contenant, en outre, un agent de rétention polymérisable à l'air et à la température ordinaire, et destiné à maintenir la (ou les) substance(s) précitée(s) dans la couche superficielle de la paroi du batiment où on les a fait pénétrer. 2. Composition selon la revendication 1, caracté- risé par le fait quelles caséines sont choisies parmi les caséines lactiques o4, Fet &gamma; et la caséine lactique industrielle. 3. Composition selon la revendication 1, caractérisé par le fait que les gélatines consistent en les hydro- lysats partiels ou totaux de collagène, d'osséine ou d'élastine. 4. Composition selon la revendication ; caractérisé par le fait que les hydrolysats et/ou protéolysats de protéines et/ou de peptides sont les hydrolysats de caséine, de kératine, d'élastine et de collagène. 5. Composition selon la revendication 1, caracterisée par le fait que,dans le cas où elle contient plusieurs substances actives, celles-ci sont choisies de manière à enrichir la composition en amino-acides de caractère déterminé. 6. Composition selon la revendication 5, caracté risé par le fait que l'on 0. enrichit la composition en amino-acides à caractère basique et/ou hydroxy. 7. Composition selon l'une des revendications 1 à 6, caractérisée par le fait que les substances actives sont sous forme de sels de zinc, d'aluminium, d'étain et de chrome. 8. Composition selon l'une des revendications 1 à 7, caractérisée par le fait que sa teneur en substance(s) active(s) est comprise entre 0,001 % et 5,00 %, ces pourcentages étant exprimés en poids par rapport au poids total de la composition. 9. Composition selon la revendication 8, caracté- risée par le fait que sa teneur en substance(s) active(s) est comprise entre 0,10 % et 2,00 %, ces pourcentages étant exprimés en poids par rapport au poids total de la composition. 10. Composition selon l'une des revendications 1 à 9, caractérisée par le fait que l'agent de rétention poly mérisable est choisi dans le groupe constitué par les siliconates de potassium ou de sodium, les silicates de sodium, de potassium, d'aluminium ou de zinc, les fluoborates, les drésinates, les acrylates, les alginates, les dérivés cellulosiques, les copolymères de vinylpyrrolidone et les mélanges de ces substances. 11. Composition selon la revendication 10, caractérisée par le fait que la teneur en agent de rétention polymérisable est comprise entre 5 et 50 % et est, de préférence, d'environ 10 %, les pourcentages précités étant exprimés en poids par rapport au poids total de la composition. 12. Composition selon l'une des revendications 1 à 11, caractérisée par le fait qu'elle renferme au moins un agent destiné à faciliter la pénétration de la composition dans les pierres en une quantité comprise entre 0,5 et 15 % en poids par rapport au poids total de la composition. 13. Composition selon la revendication 12, caractérisée par le fait que l'agent destiné à faciliter la pénétration de la composition dans les pierres est choisi dans le groupe constitué par les alcools polyhydriques, les glycols-éthers, les tensio-actifs non-ioniques du type des nonylphénoxypoly (é thylènoxy) éthanol,de polyéthers aliphatiques modifiés, des alkylphénols oxyéthylénés modifiés, les tensio-actifs amphotères du type des dérivés carboxylés d'imidazoline, les tensio-actifs anioniques du type des esters organiques phosphatés, des sels de sulfates de nonylphénol oxyéthylénés, des sels de sulfates ou d'éthersulfates aliphatiques, les tensio-adtifs cationiques du type des dé- rivés d'ammonium quaternaire. 14. Composition selon l'une des revendications 1 à 13, caractérisée par le fait qu'elle renferme au moins un agent antigel en une quantité comprise entre 0,25 et 12 % et,de préférence, d'environ 1 à 5 %, ces pourcentages étant exprimés en poids par rapport au poids total de la composition. 15. Composition selon la revendication 14, caractérisée par le fait que l'agent antigel est le monoéthyléther de l'éthylène-glycol ou le dipropylèneglycol. 16. Composition selon l'une des revendications 1 à 15, caractérisée par le fait que son pH est compris entre 8 et 12 et,de préférence,entre 9 et 10. 17. Procédé de préparation de la composition telle que définie à l'une des revendications 1 à 16, caractérisé par le fait que le (ou les) substance(s)active(s) sont préparées à part par la méthode dite "de double décomposition" 18. Procédé de préparation de la composition telle que définie à l'une des revendications 1 à 16, caractérisé par le fait que l'on prépare le (ou les) substance(s) active(s) en dissolvant dans l'agent de rétention, d'une part, la (ou les) substancefs) choisies dans le groupe constitué par les caséines, les gélatines, les hydrolysats et/ou protéolysatsde protéi@es et/ou de polypeptides, le collagène, les lyophilisats de collagène, les lipoaminoacides résultant de l'acy- lation des acides aminés issus du collagène et/ou de la kératine, et, d'autre-part, un oxyde ou un sèl du cation considéré, et notamment un carbonate 19. Procédé de traitement à des fins de protection, des parois extérieures d'un bâtiment et, notamment, de parois constitué es de matériaux contenant du calcaire, caractérisé par le fait que l'on enduit les parois extérieures du bâti- ment à protéger, au moyen de la composition selon l'une des revendications 1 à 16, ladite composition étant appliquée sur ou dans les parois extérieures par tous moyens appropriés et étant utiUsée à raison de de 0,2 à 0,5 kg par m2 de surface à traiter.